(57)【要約】  偏光板の製造方法であって、偏光子の材料を含む原反フィルムを一以上の方向に延伸倍率Ｘで延伸して偏光子材料フィルムを得る工程（ａ）、前記偏光子材料フィルム上に基材フィルムを設けて積層体［Ａ］を得る工程（ｂ）、前記積層体［Ａ］を一以上の方向に延伸倍率Ｚで延伸する工程（ｃ）をこの順で含み、Ｘが１．５以上５．５以下、Ｚが１．２以上５．０以下、Ｘ＊Ｚが５．１以上９．０以下であり、工程（ｃ）を経た後の偏光子材料フィルムの厚みＴが２０μｍ以下である、偏光板の製造方法。
2019022024.tif 000002
【特許請求の範囲】
【請求項１】
偏光板の製造方法であって、
偏光子の材料を含む原反フィルムを一以上の方向に延伸倍率Ｘで延伸して偏光子材料フィルムを得る工程（ａ）、
前記偏光子材料フィルム上に基材フィルムを設けて積層体［Ａ］を得る工程（ｂ）、
前記積層体［Ａ］を一以上の方向に延伸倍率Ｚで延伸する工程（ｃ）をこの順で含み、
ＸおよびＺが下記式（１）〜（３）の関係を満たし、
工程（ｃ）を経た後の偏光子材料フィルムの厚みＴが２０μｍ以下である、偏光板の製造方法。
１．５≦Ｘ≦５．５…（１）
１．２≦Ｚ≦５．０…（２）
５．１≦Ｘ＊Ｚ≦９．０…（３）
【請求項２】
前記工程（ｂ）の後に、前記偏光子材料フィルムを二色性物質で染色する工程（ｄ）を含む、請求項１に記載の偏光板の製造方法。
【請求項３】
前記工程（ｃ）を、５０℃〜１６０℃の温度条件下において行う、請求項１または２に記載の偏光板の製造方法。
【請求項４】
前記偏光子材料フィルムが、ポリビニルアルコール樹脂からなる、請求項１〜３のいずれか１項に記載の偏光板の製造方法。
【請求項５】
前記工程（ｃ）を経た後の基材フィルムの面内方向の位相差が２０ｎｍ以下である、請求項１〜４のいずれか一項に記載の偏光板の製造方法。
【請求項６】
前記工程（ｃ）の後に、前記積層体［Ａ］の偏光子材料フィルムに、直接または接着剤を介して保護フィルムを貼合する工程（ｅ１）、または前記偏光子材料フィルムに粘着剤層を設ける工程（ｅ２）を含む、請求項１〜５のいずれか一項に記載の偏光板の製造方法。
【請求項７】
前記基材フィルム層が、シクロオレフィン樹脂、非晶質ポリエステル樹脂、ポリオレフィン樹脂、アクリル樹脂から選ばれる少なくとも１種からなるフィルムである、請求項１〜６のいずれか一項に記載の偏光板の製造方法。
【請求項８】
前記基材フィルムがシクロオレフィン樹脂からなるフィルムであり、
前記シクロオレフィン樹脂が、シクロオレフィン系ポリマーを含み、
前記シクロオレフィン系ポリマーが、ノルボルネン系モノマーの開環重合体の水素化物、ノルボルネン系モノマーとα−オレフィンとの付加共重合体及びその水素化物から選ばれる少なくとも１種からなる、請求項１〜７のいずれか一項に記載の偏光板の製造方法。
【請求項９】
前記基材フィルムがシクロオレフィン樹脂からなるフィルムであり、
前記シクロオレフィン樹脂が、シクロオレフィン系ポリマーを含み、
前記シクロオレフィン系ポリマーが、芳香族ビニル化合物由来の繰り返し単位［Ｉ］を主成分とする重合体ブロック［Ａ］と、
芳香族ビニル化合物由来の繰り返し単位［Ｉ］及び鎖状共役ジエン化合物由来の繰り返し単位［ＩＩ］を主成分とする重合体ブロック［Ｂ］又は、
鎖状共役ジエン化合物由来の繰り返し単位［ＩＩ］を主成分とする重合体ブロック［Ｃ］と、
からなるブロック共重合体［Ｄ］を、
水素化したブロック共重合体水素化物からなる、請求項１〜７のいずれか一項に記載の偏光板の製造方法。
【請求項１０】
前記基材フィルム層が、可塑剤及び/又は軟化剤を含有する、請求項１〜９のいずれか一項に記載の偏光板の製造方法。
【請求項１１】
前記可塑剤及び/又は軟化剤が、エステル系可塑剤、脂肪族炭化水素ポリマー又はこれらの混合物である、請求項１０に記載の偏光板の製造方法。
【請求項１２】
前記工程（ａ）の延伸方向と偏光子材料フィルムの幅方向とのなす角θ１が９０°で、前記工程（ｃ）の延伸方向と積層体［Ａ］の幅方向とのなす角θ２が９０°である、請求項１〜１１のいずれか一項に記載の偏光板の製造方法。
【請求項１３】
前記工程（ａ）の延伸方向と偏光子材料フィルムの幅方向とのなす角θ１が０°で、前記工程（ｃ）の延伸方向と積層体［Ａ］の幅方向とのなす角θ２が０°である、請求項１〜１１のいずれか一項に記載の偏光板の製造方法。
【請求項１４】
前記工程（ａ）の延伸方向と偏光子材料フィルムの幅方向とのなす角θ１、及び、前記工程（ｃ）の延伸方向と積層体［Ａ］の幅方向とのなす角θ２のうち、いずれか一方が９０°で、他方が０°である、請求項１〜１１のいずれか一項に記載の偏光板の製造方法。
【請求項１５】
前記工程（ａ）の延伸方向と偏光子材料フィルムの幅方向とのなす角θ１が９０°で、前記工程（ｃ）の延伸方向と積層体［Ａ］の幅方向とのなす角θ２（°）が下記式（４）を満たす、請求項１〜１１のいずれか一項に記載の偏光板の製造方法。
θ２≠９０…（４）
【請求項１６】
前記工程（ａ）の延伸方向と偏光子材料フィルムの幅方向とのなす角θ１（°）が下記式（５）を満たし、
前記工程（ｃ）の延伸方向と積層体［Ａ］の幅方向とのなす角θ２が９０°である、請求項１〜１１のいずれか一項に記載の偏光板の製造方法。
θ１≠９０…（５）
【請求項１７】
前記工程（ａ）の延伸方向と偏光子材料フィルムの幅方向とのなす角θ１（°）、及び前記工程（ｃ）の延伸方向と積層体［Ａ］の幅方向とのなす角θ２（°）が、下記式（６）および下記式（７）を満たす、請求項１〜１１のいずれか一項に記載の偏光板の製造方法。
θ１≠９０…（６）
θ２≠９０…（７）
【請求項１８】
前記θ１と前記θ２の差の絶対値が５０以下である、請求項１５〜１７のいずれか一項に記載の偏光板の製造方法。
【請求項１９】
前記二色性物質が有機染料である、請求項２〜１８のいずれか一項に記載の偏光板の製造方法。
【請求項２０】
請求項１２〜１４のいずれか一項に記載の製造方法により得られた偏光板を液晶パネルに積層する、表示装置の製造方法。
【請求項２１】
請求項１５〜１７のいずれか一項に記載の製造方法により得られた偏光板を有機ＥＬパネルまたは無機ＥＬパネルに積層する、表示装置の製造方法。
【請求項２２】
請求項１９に記載の製造方法により得られた偏光板を車載用表示パネルに積層する、表示装置の製造方法。
【発明の詳細な説明】
【技術分野】
【０００１】
本発明は、偏光板の製造方法及び表示装置の製造方法に関する。
【背景技術】
【０００２】
液晶表示装置及び有機エレクトロルミネッセンス（ＥＬ）表示装置等の表示装置としては、従来から、表示面積が大きく、重量が軽く、且つ厚みが薄いものが求められている。そのため、表示装置を構成するパネルも、従来から薄いものが求められている。【０００３】
表示装置には、偏光子及び偏光子を保護する保護フィルムを備える偏光板が一般的に用いられる。厚みの薄い表示装置を構成するために、偏光板も、より薄いものが求められている。特に、偏光子として一般的に用いられるポリビニルアルコール等の材料は、表示装置の使用環境において収縮することがあるため、薄く面積が大きい表示装置においては、そのような収縮による反りが問題となりうる。したがって、厚み１０μｍ以下といった薄い偏光子を採用することにより、偏光子の厚みの低減自体による表示装置の厚みの低減に加え、前述のような反りの発生の低減も期待できる。【０００４】
ところが、従来の製造方法により、そのような厚みの薄いポリビニルアルコールの偏光子を製造しようとした場合、偏光子の溶断が頻発する。このような、偏光子の溶断を防ぎ、且つ薄い偏光子を含む偏光板を製造する方法として、いくつかの方法が提案されている。例えば特許文献１では、未延伸高密度ポリエチレン製の基材フィルムに未延伸ポリビニルアルコール系フィルムを貼りつけて積層体とし、当該積層体を延伸処理した後に、基材フィルムを剥離して、ポリビニルアルコール系フィルムを得る方法が提案されている。
また、特許文献２では、非晶質エステル系熱可塑性樹脂基材に、ポリビニルアルコール系樹脂を含む水溶液を塗布することによりポリビニルアルコール系樹脂層を製膜して積層体とし、当該積層体を延伸処理した後、二色性物質を配向させて着色積層体とし、当該着色積層体を延伸処理して光学フィルムを得る方法が提案されている。
【先行技術文献】
【特許文献】
【０００５】
【特許文献１】特表２０１６−５０５４０４号公報（対応公報：米国特許出願公開第２０１６／０８４９９０号明細書）
【特許文献２】特許第４６９１２０５号公報（対応公報：米国特許出願公開第２０１２／０５７２３２号明細書）
【発明の概要】
【発明が解決しようとする課題】
【０００６】
特許文献１および２に記載の方法により薄い偏光板を製造する場合、積層体を高い延伸倍率で延伸することに起因して、延伸処理後の基材フィルムにおいて位相差が発生することがある。そのような場合に、基材フィルムをそのまま偏光板保護フィルムとして使用することは難しく、剥離して廃棄することになるため、無駄になる材料が発生する。さらに、偏光板を保護するための保護フィルムを別途用意して、偏光板に貼り付ける作業が生じうる。【０００７】
また、十分な幅の薄型の偏光板を得るには、幅寸法のきわめて広い基材フィルムを用意して、偏光子の材料（例えばポリビニルアルコール材料）を塗布又は貼り付けることが考えられるが、基材フィルムの幅寸法が大きくなりすぎると、生産が困難であるという問題がある。【０００８】
従って、本発明は、基材フィルムを保護フィルムとしても用いることができ、厚みが薄くても効率的に製造することができる偏光板の製造方法、及び前記の偏光板を備えた表示装置の製造方法を提供することを目的とする。
【課題を解決するための手段】
【０００９】
上記課題を解決するために検討を行った結果、本発明者は、所定の延伸倍率で延伸した偏光子材料フィルムを含む積層体を、所定の延伸倍率で延伸することにより、上記課題を解決しうることを見出し、本発明を完成した。
従って、本発明によれば、下記〔１〕〜〔２２〕が提供される。
〔１〕  偏光板の製造方法であって、
偏光子の材料を含む原反フィルムを一以上の方向に延伸倍率Ｘで延伸して偏光子材料フィルムを得る工程（ａ）、
前記偏光子材料フィルム上に基材フィルムを設けて積層体［Ａ］を得る工程（ｂ）、
前記積層体［Ａ］を一以上の方向に延伸倍率Ｚで延伸する工程（ｃ）をこの順で含み、
ＸおよびＺが下記式（１）〜（３）の関係を満たし、
工程（ｃ）を経た後の偏光子材料フィルムの厚みＴが２０μｍ以下である、偏光板の製造方法。
１．５≦Ｘ≦５．５…（１）
１．２≦Ｚ≦５．０…（２）
５．１≦Ｘ＊Ｚ≦９．０…（３）
〔２〕  前記工程（ｂ）の後に、前記偏光子材料フィルムを二色性物質で染色する工程（ｄ）を含む、〔１〕に記載の偏光板の製造方法。
〔３〕  前記工程（ｃ）を、５０℃〜１６０℃の温度条件下において行う、〔１〕または〔２〕に記載の偏光板の製造方法。
〔４〕  前記偏光子材料フィルムが、ポリビニルアルコール樹脂からなる、〔１〕〜〔３〕のいずれか１項に記載の偏光板の製造方法。
〔５〕  前記工程（ｃ）を経た後の基材フィルムの面内方向の位相差が２０ｎｍ以下である、〔１〕〜〔４〕のいずれか一項に記載の偏光板の製造方法。
〔６〕  前記工程（ｃ）の後に、前記積層体［Ａ］の偏光子材料フィルムに、直接または接着剤を介して保護フィルムを貼合する工程（ｅ１）、または前記偏光子材料フィルムに粘着剤層を設ける工程（ｅ２）を含む、〔１〕〜〔５〕のいずれか一項に記載の偏光板の製造方法。
〔７〕  前記基材フィルム層が、シクロオレフィン樹脂、非晶質ポリエステル樹脂、ポリオレフィン樹脂、アクリル樹脂から選ばれる少なくとも１種からなるフィルムである、〔１〕〜〔６〕のいずれか一項に記載の偏光板の製造方法。
〔８〕  前記基材フィルムがシクロオレフィン樹脂からなるフィルムであり、
前記シクロオレフィン樹脂が、シクロオレフィン系ポリマーを含み、
前記シクロオレフィン系ポリマーが、ノルボルネン系モノマーの開環重合体の水素化物、ノルボルネン系モノマーとα−オレフィンとの付加共重合体及びその水素化物から選ばれる少なくとも１種からなる、〔１〕〜〔７〕のいずれか一項に記載の偏光板の製造方法。
〔９〕  前記基材フィルムがシクロオレフィン樹脂からなるフィルムであり、
前記シクロオレフィン樹脂が、シクロオレフィン系ポリマーを含み、
前記シクロオレフィン系ポリマーが、芳香族ビニル化合物由来の繰り返し単位［Ｉ］を主成分とする重合体ブロック［Ａ］と、
芳香族ビニル化合物由来の繰り返し単位［Ｉ］及び鎖状共役ジエン化合物由来の繰り返し単位［ＩＩ］を主成分とする重合体ブロック［Ｂ］又は、
鎖状共役ジエン化合物由来の繰り返し単位［ＩＩ］を主成分とする重合体ブロック［Ｃ］と、
からなるブロック共重合体［Ｄ］を、
水素化したブロック共重合体水素化物からなる、〔１〕〜〔７〕のいずれか一項に記載の偏光板の製造方法。
〔１０〕  前記基材フィルム層が、可塑剤及び/又は軟化剤を含有する、〔１〕〜〔９〕のいずれか一項に記載の偏光板の製造方法。
〔１１〕  前記可塑剤及び/又は軟化剤が、エステル系可塑剤、脂肪族炭化水素ポリマー又はこれらの混合物である、〔１０〕に記載の偏光板の製造方法。
〔１２〕  前記工程（ａ）の延伸方向と偏光子材料フィルムの幅方向とのなす角θ１が９０°で、前記工程（ｃ）の延伸方向と積層体［Ａ］の幅方向とのなす角θ２が９０°である、〔１〕〜〔１１〕のいずれか一項に記載の偏光板の製造方法。
〔１３〕  前記工程（ａ）の延伸方向と偏光子材料フィルムの幅方向とのなす角θ１が０°で、前記工程（ｃ）の延伸方向と積層体［Ａ］の幅方向とのなす角θ２が０°である、〔１〕〜〔１１〕のいずれか一項に記載の偏光板の製造方法。
〔１４〕  前記工程（ａ）の延伸方向と偏光子材料フィルムの幅方向とのなす角θ１、及び、前記工程（ｃ）の延伸方向と積層体［Ａ］の幅方向とのなす角θ２のうち、いずれか一方が９０°で、他方が０°である、〔１〕〜〔１１〕のいずれか一項に記載の偏光板の製造方法。
〔１５〕  前記工程（ａ）の延伸方向と偏光子材料フィルムの幅方向とのなす角θ１が９０°で、前記工程（ｃ）の延伸方向と積層体［Ａ］の幅方向とのなす角θ２（°）が下記式（４）を満たす、〔１〕〜〔１１〕のいずれか一項に記載の偏光板の製造方法。
θ２≠９０…（４）
〔１６〕  前記工程（ａ）の延伸方向と偏光子材料フィルムの幅方向とのなす角θ１（°）が下記式（５）を満たし、
前記工程（ｃ）の延伸方向と積層体［Ａ］の幅方向とのなす角θ２が９０°である、〔１〕〜〔１１〕のいずれか一項に記載の偏光板の製造方法。
θ１≠９０…（５）
〔１７〕  前記工程（ａ）の延伸方向と偏光子材料フィルムの幅方向とのなす角θ１（°）、及び前記工程（ｃ）の延伸方向と積層体［Ａ］の幅方向とのなす角θ２（°）が、下記式（６）および下記式（７）を満たす、〔１〕〜〔１１〕のいずれか一項に記載の偏光板の製造方法。
θ１≠９０…（６）
θ２≠９０…（７）
〔１８〕  前記θ１と前記θ２の差の絶対値が５０以下である、〔１５〕〜〔１７〕のいずれか一項に記載の偏光板の製造方法。
〔１９〕  前記二色性物質が有機染料である、〔２〕〜〔１８〕のいずれか一項に記載の偏光板の製造方法。
〔２０〕  〔１２〕〜〔１４〕のいずれか一項に記載の製造方法により得られた偏光板を液晶パネルに積層する、表示装置の製造方法。
〔２１〕  〔１５〕〜〔１７〕のいずれか一項に記載の製造方法により得られた偏光板を有機ＥＬパネルまたは無機ＥＬパネルに積層する、表示装置の製造方法。
〔２２〕  〔１９〕に記載の製造方法により得られた偏光板を車載用表示パネルに積層する、表示装置の製造方法。
【発明の効果】
【００１０】
本発明によれば、積層体を延伸する工程を経た後でも基材フィルムに発現する位相差を小さくしうるので、基材フィルムを保護フィルムとしても用いることができ、厚みが薄くても効率的に製造することができる偏光板の製造方法、及び前記の偏光板を備えた表示装置の製造方法を提供することができる。
【図面の簡単な説明】
【００１１】
【図１】図１は本発明の実施形態１に係る製造方法で得られる偏光板を模式的に示した断面図である。
【図２】図２は積層体［Ａ］の製造工程の一例を模式的に示した図である。
【図３】図３は図２に示す製造工程を経て得られる積層体［Ａ］を模式的に示した断面図である。
【図４】図４は実施形態１〜３の製造方法における、積層体［Ａ］から偏光板を製造する製造工程の一例を模式的に示した図である。
【図５】図５は本発明の実施形態２に係る製造方法により得られる偏光板を模式的に示した断面図である。
【図６】図６は本発明の実施形態３に係る製造方法により得られる偏光板を模式的に示した断面図である。
【図７】図７は本発明の実施形態４に係る製造方法により得られる表示装置を模式的に示した断面図である。
【図８】図８は本発明の実施形態５に係る製造方法により得られる表示装置を模式的に示した断面図である。
【図９】図９は本発明の実施形態６に係る製造方法により得られる表示装置を模式的に示した断面図である。
【図１０】図１０は本発明の実施形態７に係る製造方法により得られる表示装置を模式的に示した断面図である。
【発明を実施するための形態】
【００１２】
以下、本発明について実施形態及び例示物を示して詳細に説明する。ただし、本発明は以下に説明する実施形態及び例示物に限定されるものではなく、本発明の請求の範囲及びその均等の範囲を逸脱しない範囲において任意に変更して実施してもよい。
【００１３】
本願において、「長尺状」のフィルムとは、フィルムの幅に対して、５倍以上の長さを有するものをいい、好ましくは１０倍若しくはそれ以上の長さを有し、具体的にはロール状に巻き取られて保管又は運搬される程度の長さを有するものをいう。フィルムの幅に対する長さの割合の上限は、特に限定されないが、例えば１００，０００倍以下としうる。
【００１４】
本願において、フィルムの面内方向の位相差Ｒｅ及び厚み方向の位相差Ｒｔｈは、式Ｒｅ＝（ｎｘ−ｎｙ）×ｄ、及びＲｔｈ＝［｛（ｎｘ＋ｎｙ）／２｝−ｎｚ］×ｄに従って算出する。またフィルムのＮｚ係数は、［（ｎｘ−ｎｚ）／（ｎｘ−ｎｙ）］で表される値であり、［（Ｒｔｈ／Ｒｅ）＋０．５］とも表しうる。ここで、ｎｘは、フィルムの面内の遅相軸方向の屈折率（面内の最大屈折率）であり、ｎｙは、フィルムの面内の遅相軸に垂直な方向の屈折率であり、ｎｚは、フィルムの厚み方向の屈折率であり、ｄは、フィルムの厚み（ｎｍ）である。測定波長は、別に断らない限り、可視光領域の代表的な波長である５９０ｎｍとする。
【００１５】
〔実施形態１：偏光板の製造方法〕
〔１．偏光板の製造方法の概要〕
本発明の実施形態１に係る偏光板の製造方法について図１〜４を参照しつつ説明する。
図１は本実施形態の製造方法により得られる偏光板１００を模式的に示した断面図である。偏光板１００においては、図１に示すように、偏光子材料フィルム１１１の一方の面（図示上側面）の上に基材フィルム１１２が積層されている。図１中、１１３は接着剤層である。本実施形態の製造方法により得られる偏光板１００には接着剤層１１３が含まれるが、本発明の製造方法により得られる偏光板は接着剤層を含まない構成であってもよい。
【００１６】
本実施形態の偏光板の製造方法は、偏光子の材料を含む原反フィルムを一以上の方向に延伸倍率Ｘで延伸して偏光子材料フィルムを得る工程（ａ）、偏光子材料フィルム上に基材フィルムを設けて積層体［Ａ］を得る工程（ｂ）、及び、積層体［Ａ］を一以上の方向に延伸倍率Ｚで延伸する工程（ｃ）をこの順で含む。本実施形態の偏光板の製造方法は、工程（ｂ）の後に偏光子材料フィルムを二色性物質で染色する工程（ｄ）を含む。
【００１７】
図２は、工程（ａ）と工程（ｂ）とを経て得られる積層体［Ａ］を製造する製造装置２００の一例を模式的に示す概略図である。製造装置２００は、繰り出し装置２０１，２０２、延伸装置２０４、貼り合わせ装置２０５、及び巻取り装置２０３を備える。
【００１８】
図２に示すように、繰り出し装置２０１から繰り出された原反フィルム１を、延伸装置２０４に搬送し、延伸装置２０４にて延伸処理することにより偏光子材料フィルム１１が得られる（工程（ａ））。このようにして得られた偏光子材料フィルム１１を、貼り合わせ装置２０５に搬送し、貼り合わせ装置２０５にて接着剤を塗布し、繰り出し装置２０２から繰り出された基材フィルム１２と貼り合わせることにより積層体１０が得られる（工程（ｂ））。製造された積層体１０は、巻取り装置２０３により巻き取られ、ロールの形状とし、さらなる工程に供することができる。
【００１９】
図４は、工程（ｃ）及び工程（ｄ）を経て本実施形態の偏光板１００を製造する製造装置３００の一例を模式的に示した概略図である。製造装置３００は、繰り出し装置３０１，３０７、処理装置３０２〜３０５、乾燥装置３０６，３０９、貼り合わせ装置３０８、及び巻取り装置３１０を備える。
【００２０】
図４に示すように、繰り出し装置３０１から繰り出された積層体１０を、処理装置３０２〜３０５に搬送し、二色性物質で染色する染色処理（工程（ｄ））、積層体を延伸する延伸処理（工程（ｃ））等の処理をおこなう。これらの処理を行った後の積層体を乾燥装置３０６にて乾燥すると、偏光板１００が得られる。
以下、各工程について詳しく説明する。
【００２１】
〔２．工程（ａ）〕
工程（ａ）は偏光子の材料を含む原反フィルムを一以上の方向に延伸倍率Ｘで延伸して偏光子材料フィルムを得る工程である。
【００２２】
〔２．１．原反フィルム〕
本発明において、原反フィルムとは、偏光子材料フィルムを得るためのフィルムであって、延伸処理に供していないもの（偏光子の材料を含む未延伸のフィルム）をいう。
【００２３】
本発明において原反フィルムは、本発明の目的を達成し得るものであれば必ずしも限定されないが、コストパフォーマンスの高さより、ポリビニルアルコール樹脂のフィルムが好ましい。
本発明において、ポリビニルアルコール樹脂（以下、ＰＶＡと略称する事がある。）は必ずしも限定されないが、入手性などより、酢酸ビニルを重合して得られるポリ酢酸ビニルをけん化することにより製造されたものを使用するのが好ましい。ＰＶＡは、延伸性や得られるフィルムの偏光性能などが優れるという観点より、重合度は５００〜８０００の範囲にあることが好ましく、けん化度は９０モル％以上であることが好ましい。ここで重合度とは、ＪＩＳ  Ｋ６７２６−１９９４の記載に準じて測定される平均重合度であり、けん化度とは、ＪＩＳ  Ｋ６７２６−１９９４の記載に準じて測定した値である。重合度のより好ましい範囲は１０００〜６０００、さらに好ましくは１５００〜４０００である。けん化度のより好ましい範囲は９５モル％以上、さらに好ましくは９９モル％以上である。ＰＶＡは、本発明の効果に悪影響がない限り、酢酸ビニルと共重合可能な他のモノマーとの共重合体、あるいはグラフト重合体であってもよい。
本発明において、ＰＶＡの原反フィルムの製法は特に限定されず、公知の方法により製造することができ、例えば、ＰＶＡを溶剤に溶解したＰＶＡ溶液を製膜原液として使用して、流延製膜法、湿式製膜法（貧溶媒中への吐出）、乾湿式製膜法、ゲル製膜法（ＰＶＡ水溶液を一旦冷却ゲル化した後、溶媒を抽出除去し、ＰＶＡの原反フィルムを得る方法）、およびこれらの組み合わせによる方法や、溶剤を含有するＰＶＡを溶融したものを製膜原液として行う溶融押出製膜法など、任意の方法を採用することができる。これらの中でも、流延製膜法、および溶融押出製膜法が、透明性が高く着色の少ないＰＶＡの原反フィルムが得られることから好ましく、溶融押出製膜法がより好ましい。
本発明において、ＰＶＡの原反フィルムは、機械的物性や二次加工時の工程通過性などを改善するために、グリセリン等の多価アルコールなどの可塑剤を、ＰＶＡに対して０．０１〜１質量％含有する事が好ましく、また取り扱い性やフィルム外観などを改善するため、アニオン系界面活性剤、ノニオン系界面活性剤などの界面活性剤を、ＰＶＡに対して０．０１〜３０質量％含有することが好ましい。
ＰＶＡの原反フィルムは、本発明の効果を妨げない範囲で必要に応じて、酸化防止剤、紫外線吸収剤、滑剤、ｐＨ調整剤、無機物微粒子、着色剤、防腐剤、防黴剤、上記した成分以外の他の高分子化合物、水分などの他の成分を更に含んでいてもよい。ＰＶＡの原反フィルムはこれらの他の成分の１種または２種以上を含むことができる。
【００２４】
原反フィルムの厚みは、好ましくは５０μｍ以下、より好ましくは４０μｍ以下、更に好ましくは３０μｍ以下であり、好ましくは５μｍ以上、より好ましくは１０μｍ以上、更に好ましくは１５μｍ以上である。原反フィルムの厚みが、前記範囲の下限値以上であることにより十分に高い偏光度を有する偏光板を得ることができ、前記範囲の上限値以下であることにより偏光板の曲げに対する耐性を効果的に高めることができる。
【００２５】
〔２．２．偏光子材料フィルム〕
偏光子材料フィルムは、偏光子を製造するためのフィルム（偏光子用フィルム）である。偏光子材料フィルムは、原反フィルムを、一以上の方向に延伸倍率Ｘで延伸することにより得られる。偏光子材料フィルムは偏光子の材料を含む（延伸）フィルムである。
【００２６】
原反フィルムを延伸する方法としては、乾式延伸、及び湿式延伸等が挙げられる。乾式延伸は湿式延伸に比べ設備や工程が簡素であるため、原反フィルムの延伸処理の方法は、乾式延伸が好ましい。乾式延伸としては、テンター延伸、フロート延伸、熱ロール延伸などの延伸方法を用いることが出来る。乾式延伸とは、高温（例えば１００℃以上）の気体雰囲気下で延伸する延伸処理の方法をいう。乾式延伸で用いる気体としては空気が挙げられる。
【００２７】
原反フィルムを延伸して偏光子材料フィルムとする際の延伸の条件は、所望の偏光子材料フィルムが得られるよう適宜選択しうる。例えば、原反フィルムを延伸して偏光子材料フィルムとする際の延伸の態様は、一軸延伸、二軸延伸等の任意の態様としうる。また、原反フィルムが長尺状のフィルムである場合、延伸の方向は、縦方向（長尺状のフィルムの長手方向に平行な方向）、横方向（長尺状のフィルムの幅方向に平行な方向）、及び斜め方向（縦方向でも横方向でも無い方向）のいずれであってもよい。工程（ａ）における延伸方向と工程（ｃ）における延伸方向との関係については、工程（ｃ）についての説明のところで説明する。
【００２８】
原反フィルムを延伸して偏光子材料フィルムとする際の延伸倍率Ｘは、１．５以上、５．５以下であり、上述の（１）式（１．５≦Ｘ≦５．５）を満たす。延伸倍率Ｘは、好ましくは２．０以上、より好ましくは２．５以上であり、一方好ましくは４．５以下、より好ましくは３．５以下である。つまり、偏光子材料フィルムは２．０以上４．５以下の延伸倍率Ｘで延伸されたフィルムであるのが好ましく、２．５以上３．５以下の延伸倍率Ｘで延伸されたフィルムであるのがより好ましい。延伸倍率Ｘを前記範囲の上限値以下とすると、原反フィルムを延伸して偏光子材料フィルムとするときに破断の発生を防止することができる。また、延伸倍率Ｘを前記範囲の下限値以上とすると、積層体を延伸して偏光板を得るときの延伸倍率を低くすることができる。原反フィルムの延伸を、二軸延伸等の二以上の方向への延伸により行う場合、延伸倍率Ｘは、各延伸の倍率の積である。
【００２９】
原反フィルムを乾式延伸して偏光子材料フィルムとする際の延伸温度は、好ましくは１００℃以上、より好ましくは１１０℃以上であり、一方好ましくは１５０℃以下、より好ましくは１４０℃以下である。乾式延伸の温度が前記範囲であることにより均一な膜厚の偏光子材料フィルムが得られる。
【００３０】
偏光子材料フィルムの厚みＴ１は、好ましくは４０μｍ以下、より好ましくは３０μｍ以下、さらに好ましくは２０μｍ以下であり、好ましくは３μｍ以上、より好ましくは５μｍ以上である。偏光子材料フィルムの厚みＴ１が、前記範囲の下限値以上であることにより十分に高い偏光度を有する偏光板を得ることができ、前記範囲の上限値以下であることにより偏光板の曲げに対する耐性を効果的に高めることができる。
【００３１】
偏光子材料フィルムの面内方向の位相差Ｒｅ１は、好ましくは１０ｎｍ以上、より好ましくは５０ｎｍ以上、さらに好ましくは１００ｎｍ以上であり、好ましくは５００ｎｍ以下、より好ましくは４００ｎｍ以下である。偏光子材料フィルムの面内方向の位相差Ｒｅ１が上記範囲の下限値以上であることにより、積層体を延伸処理して偏光板とするときの延伸倍率を低く抑えて、延伸処理後の基材の位相差を低くキープすることができる。偏光子材料フィルムの面内方向の位相差Ｒｅ１が上記範囲の上限値以下であることにより、原反フィルムを延伸して偏光子材料フィルムとするときの延伸倍率を低くすることができ、原反フィルムを単独で延伸する際のしわの発生などの問題を回避することができる。
【００３２】
偏光子材料フィルムのＮｚ係数は好ましくは０．９５以上、より好ましくは０．９９以上、好ましくは１．５以下、より好ましくは１．４以下である。Ｎｚ係数が前記範囲内であることにより、十分な偏光度を持つ偏光子を得ることができる。
【００３３】
偏光子材料フィルムの形状及び寸法は、所望の用途に応じたものに適宜調整しうる。製造の効率上、偏光子材料フィルムは長尺状のフィルムであることが好ましい。
【００３４】
〔３．工程（ｂ）〕
工程（ｂ）は、偏光子材料フィルム上に基材フィルムを設けて積層体［Ａ］を得る工程である。工程（ｂ）では、偏光子材料フィルムと基材フィルムとを接着剤で貼り合わせて偏光子材料フィルムの上に基材フィルムの層を設けることができる。本実施形態の製造方法では、工程（ｂ）において、接着剤を用いるが、本発明の製造方法において、接着剤は任意成分である。偏光子材料フィルムと基材フィルムとの間に接着剤を塗布すると、両フィルム間の剥離などの問題を防止することができるという点で好ましいが、接着剤を用いなくても偏光子材料フィルムと基材フィルムとの間で十分な接着力を得られる場合は、接着剤を使用しなくても良い。
【００３５】
［３．１．接着剤］
偏光子材料フィルムと基材フィルムとを貼り合わせる接着剤としては、特段の制限は無く、例えば、アクリル系接着剤、ウレタン系接着剤、ポリエステル系接着剤、ポリビニルアルコール系接着剤、ポリオレフィン系接着剤、変性ポリオレフィン系接着剤、ポリビニルアルキルエーテル系接着剤、ゴム系接着剤、塩化ビニル−酢酸ビニル系接着剤、ＳＥＢＳ（スチレン−エチレン−ブチレン−スチレン共重合体）系接着剤、エチレン−スチレン共重合体などのエチレン系接着剤、エチレン−（メタ）アクリル酸メチル共重合体、エチレン−（メタ）アクリル酸エチル共重合体などのアクリル酸エステル系接着剤などを用いうる。
【００３６】
基材フィルムの、偏光子材料フィルムに貼り付けられる面には、コロナ処理、ケン化処理、プライマー処理、アンカーコーティング処理などの易接着処理が施されてもよい。
【００３７】
〔３．２．基材フィルム〕
基材フィルムは樹脂により形成される。基材フィルムを形成する樹脂としては特に限定はない。基材フィルムは、シクロオレフィン樹脂、非晶質ポリエステル樹脂、ポリオレフィン樹脂、及びアクリル樹脂から選ばれる少なくとも１種からなるフィルムであることが好ましく、シクロオレフィン樹脂からなるフィルムであることがより好ましい。
【００３８】
基材フィルムを形成するシクロオレフィン樹脂としては、シクロオレフィン系ポリマーを含み、シクロオレフィン系ポリマーが、ノルボルネン系モノマーの開環重合体の水素化物、ノルボルネン系モノマーとα−オレフィンとの付加共重合体、及びその水素化物であるのが好ましい。これらのうちシクロオレフィン系ポリマーとしては、延伸した場合にも位相差が発現し難い観点からノルボルネン系モノマーとα−オレフィンとの付加共重合体、及びその水素化物が好ましい。ノルボルネン系モノマーの開環重合体の水素化物、ノルボルネン系モノマーとα−オレフィンの付加共重合体及び／又はその水素化物としては、特開平２−１８０９７６号公報、特開平３−１０９４１８号公報、特開平３−２２３３２８号公報、特開平４−３０１４１５号公報、特開平５−２１２８２８号公報、特開平７−１４５２１３号公報、等に記載の高分子化合物が挙げられる。
【００３９】
また、基材フィルムを形成するシクロオレフィン樹脂としては、シクロオレフィン系ポリマーを含み、シクロオレフィン系ポリマーが、芳香族ビニル化合物由来の繰り返し単位［Ｉ］を主成分とする重合体ブロック［Ａ］と、芳香族ビニル化合物由来の繰り返し単位［Ｉ］及び鎖状共役ジエン化合物由来の繰り返し単位［ＩＩ］を主成分とする重合体ブロック［Ｂ］、または鎖状共役ジエン化合物由来の繰り返し単位［ＩＩ］を主成分とする重合体ブロック［Ｃ］と、からなるブロック共重合体［Ｄ］の主鎖及び側鎖の炭素‐炭素不飽和結合、並びに、芳香環の炭素−炭素不飽和結合を、水素化したブロック共重合体水素化物等からなるものが好ましい。このようなブロック共重合体水素化物としては、国際公開第２０００／３２６４６号、国際公開第２００１／０８１９５７号、特開２００２−１０５１５１号公報、特開２００６−１９５２４２号公報、特開２０１１−１３３７８号公報、国際公開第２０１５／００２０２０号、等に記載の高分子化合物が挙げられる。
【００４０】
〔３．２．１．可塑剤、及び軟化剤〕
本発明において、基材フィルムは、可塑剤及び/又は軟化剤（可塑剤及び軟化剤のうちのいずれか一方、又は双方）を含有することが好ましい。可塑剤及び/又は軟化剤を含有することにより、積層体を延伸して偏光板を得た際に基材フィルムに発生する位相差を小さくすることが出来る。
【００４１】
可塑剤及び軟化剤としては、基材フィルムを形成する樹脂に均一に溶解ないし分散できるものを用いうる。可塑剤及び軟化剤の具体例としては、多価アルコールと１価のカルボン酸からなるエステル系可塑剤（以下において「多価アルコールエステル系可塑剤」という。）、及び多価カルボン酸と１価のアルコールからなるエステル系可塑剤（以下において「多価カルボン酸エステル系可塑剤」という。）等のエステル系可塑剤、並びに燐酸エステル系可塑剤、炭水化物エステル系可塑剤、及びその他のポリマー軟化剤が挙げられる。
【００４２】
本発明において好ましく用いられるエステル系可塑剤の原料である多価アルコールの例としては、特に限定されないが、エチレングリコール、グリセリン、トリメチロールプロパンが好ましい。
【００４３】
多価アルコールエステル系可塑剤の例としては、エチレングリコールエステル系可塑剤、グリセリンエステル系可塑剤、及びその他の多価アルコールエステル系可塑剤が挙げられる。
【００４４】
多価カルボン酸エステル系可塑剤の例としては、ジカルボン酸エステル系可塑剤、及びその他の多価カルボン酸エステル系可塑剤が挙げられる。
【００４５】
燐酸エステル系可塑剤の例としては、具体的には、トリアセチルホスフェート、トリブチルホスフェート等の燐酸アルキルエステル；トリシクロベンチルホスフェート、シクロヘキシルホスフェート等の燐酸シクロアルキルエステル；トリフェニルホスフェート、トリクレジルホスフェート等の燐酸アリールエステルが挙げられる。
【００４６】
炭水化物エステル系可塑剤として、具体的には、グルコースペンタアセテート、グルコースペンタプロピオネート、グルコースペンタブチレート、サッカロースオクタアセテート、サッカロースオクタベンゾエート等を好ましく挙げることができ、この内、サッカロースオクタアセテートがより好ましい。
【００４７】
ポリマー軟化剤としては、具体的には、脂肪族炭化水素系ポリマー、脂環式炭化水素系ポリマー、ポリアクリル酸エチル、ポリメタクリル酸メチル、メタクリル酸メチルとメタクリル酸−２−ヒドロキシエチルとの共重合体、メタクリル酸メチルとアクリル酸メチルとメタクリル酸−２−ヒドロキシエチルとの共重合体、等のアクリル系ポリマー；ポリビニルイソブチルエーテル、ポリＮ−ビニルピロリドン等のビニル系ポリマー；ポリスチレン、ポリ４−ヒドロキシスチレン等のスチレン系ポリマー；ポリブチレンサクシネート、ポリエチレンテレフタレート、ポリエチレンナフタレート等のポリエステル；ポリエチレンオキシド、ポリプロピレンオキシド等のポリエーテル；ポリアミド、ポリウレタン、ポリウレア等が挙げられる。
【００４８】
脂肪族炭化水素系ポリマーの具体例としては、ポリイソブチレン、ポリブテン、ポリ−４−メチルペンテン、ポリ−１−オクテン、エチレン・α−オレフィン共重合体等の低分子量体及びその水素化物；ポリイソプレン、ポリイソプレン−ブタジエン共重合体等の低分子量体及びその水素化物等が挙げられる。シクロオレフィン樹脂に均一に溶解ないし分散し易い観点から脂肪族炭化水素系ポリマーは、数平均分子量３００〜５，０００であることが好ましい。
【００４９】
これらポリマー軟化剤は１種の繰り返し単位からなる単独重合体でも、複数の繰り返し構造体を有する共重合体でもよい。また、上記ポリマーを２種以上併用して用いてもよい。
【００５０】
本発明において、可塑剤及び/又は軟化剤としては、エステル系可塑剤、脂肪族炭化水素系ポリマー及びこれらの混合物が好ましい。
【００５１】
基材フィルムにおける可塑剤及び/又は軟化剤（以下「可塑剤等」ともいう）の割合は、基材フィルムを形成する樹脂１００重量部に対して、好ましくは０．２重量部以上、より好ましくは０．５重量部以上、さらにより好ましくは１．０重量部以上であり、一方好ましくは４０重量部以下、より好ましくは３０重量部以下である。可塑剤等の割合を前記範囲内とすることにより、基材フィルムを、延伸処理を含む偏光板の製造工程を経ても、位相差の発現性が充分に低いものとすることができる。
【００５２】
〔３．２．２．任意成分〕
基材フィルムは、樹脂及び可塑剤等の他に任意成分を含みうる。任意成分の例としては、酸化防止剤、紫外線吸収剤、光安定剤などの安定剤；滑剤などの樹脂改質剤；染料や顔料などの着色剤；及び帯電防止剤が挙げられる。これらの配合剤は１種単独で、あるいは２種以上を組み合わせて用いることができ、その配合量は本発明の目的を損なわない範囲で適宜選択される。
【００５３】
〔３．３．基材フィルムの製造方法〕
基材フィルムは、基材フィルムを形成するための成分（樹脂及び必要に応じ添加される成分）を含む組成物（以下、「樹脂組成物」ともいう）を、任意の成形方法によりフィルム状に成形することにより製造しうる。
【００５４】
樹脂組成物をフィルム状に成形する方法の例としては、溶融押出成形が挙げられる。溶融押出工程は、樹脂組成物を押出機によって溶融させ、当該押出機に取り付けられたＴダイからフィルム状に押出し、押出されたフィルムを１つ以上の冷却ロールに密着させて成形して引き取る方法により行いうる。溶融押出成形での成形条件は、使用する樹脂組成物の組成及び分子量等の条件に合わせて適宜設定しうる。
【００５５】
基材フィルムの厚みは５μｍ以上が好ましく、１０μｍ以上がより好ましく、５０μｍ以下が好ましく、３０μｍ以下がより好ましい。基材フィルムの厚みが前記範囲の下限値以上であることにより、良好な貼り合わせ面状の積層体を得ることができ、前記範囲の上限値以下であることにより、積層体を延伸して偏光板を得た際に基材フィルムに発生する位相差を小さくすることができる。
【００５６】
〔３．４．積層体［Ａ］〕
図３は、工程（ｂ）を経て得られる積層体［Ａ］を模式的に示す断面図である。図３に示すように、本実施形態において、積層体１０は、延伸した偏光子材料フィルム１１と、接着剤層１３、及び基材フィルム１２と、を含む。本発明の製造方法においては工程（ｂ）を経て得られる積層体は、接着剤層を含まない構成であってもよい。本願においては、偏光板を製造する工程において延伸処理を行う前の積層体［Ａ］と、偏光板を製造する工程において延伸処理を行った後の積層体とを区別するために、後者を「延伸積層体」と呼ぶことがある。
【００５７】
〔４．工程（ｃ）〕
工程（ｃ）は工程（ｂ）を経て得られた積層体［Ａ］を一以上の方向に延伸倍率Ｚで延伸する工程である。積層体［Ａ］を延伸する方法としては特に限定されないが、湿式延伸が好ましい。
【００５８】
工程（ｃ）における積層体［Ａ］の延伸倍率Ｚは、１．２以上５．０以下であり、上述の（２）式（１．２≦Ｚ≦５．０）を満たす。延伸倍率Ｚは、好ましくは１．５以上、より好ましくは２．０以上であり、好ましくは４．５以下、より好ましくは４．０以下である。積層体［Ａ］の延伸倍率を前記範囲の上限値以下とすると、延伸処理を含む偏光板の製造工程を経てもなお、基材フィルムの位相差の発現を低くし、偏光板の破断の発生を防止することができ、延伸倍率を前記範囲の下限値以上とすると十分な偏光性能を持つ偏光板を得ることができる。
【００５９】
また、本発明において、工程（ａ）における延伸倍率Ｘと工程（ｃ）における積層体の延伸倍率Ｚとの積（以下、「延伸倍率の積」ともいう）は５．１以上９．０以下であり、上述の（３）式（５．１≦Ｘ＊Ｚ≦９．０）を満たす。延伸倍率の積（Ｘ＊Ｚ）は、好ましくは５．５以上、より好ましくは６．０以上であり、好ましくは８．０以下、より好ましくは７．０以下である。延伸倍率の積を前記範囲の上限値以下とすると、延伸処理を含む偏光板の製造工程を経てもなお、基材フィルムの位相差の発現を低くし、偏光板の破断の発生を防止することができ、延伸倍率を前記範囲の下限値以上とすると十分な偏光性能を持つ偏光板を得ることができる。
【００６０】
工程（ｃ）における積層体［Ａ］の延伸温度は、特段の制限は無い。例えば、偏光子の材料としてポリビニルアルコール系樹脂を用いる場合、具体的な延伸温度は、好ましくは５０℃以上、より好ましくは５５℃以上、特に好ましくは６０℃以上であり、好ましくは１６０℃以下、より好ましくは１２０℃以下、特に好ましくは１１０℃以下である。延伸温度が、前記範囲の下限値以上であることにより延伸を円滑に行うことができ、また、前記範囲の上限値以下であることにより延伸によって効果的な配向を行うことができる。前記延伸温度の範囲は乾式延伸及び湿式延伸のいずれの方法であっても好ましいが、湿式延伸の場合に特に好ましい。
【００６１】
工程（ｃ）における積層体［Ａ］の延伸処理は、少なくとも一方向への延伸を含む処理であり、一方向の延伸のみを含んでいてもよく、二以上の方向への延伸を含んでいてもよい。積層体［Ａ］の延伸処理としては、一軸延伸を行うことが好ましく、自由端一軸延伸がさらに好ましく、縦方向の自由端一軸延伸が特に好ましい。一方向の延伸のみを含む延伸処理においては、その延伸の延伸倍率が、前記の所定の延伸倍率の範囲に収まるように、延伸を行う。また、二以上の方向への延伸を含む延伸処理においては、各延伸の延伸倍率の積が、前記の所定の延伸倍率の範囲に収まるように、延伸を行う。二以上の方向への延伸を含む延伸処理において、それらの延伸は、同時に行ってもよく、順次行ってもよい。
【００６２】
工程（ａ）における延伸方向と、工程（ｃ）における延伸方向との関係について説明する。工程（ａ）における原反フィルムの延伸方向及び、工程（ｃ）における積層体［Ａ］の延伸方向は、特に限定はないが、以下の（１）〜（６）に示す態様とすることができる。本願において、下記θ１とθ２の算出にあたり、１つの工程において２以上の方向に延伸する場合、延伸倍率が大きい方の延伸方向を、その工程における延伸方向とする。また、θ１及びθ２は本発明の効果を損ねない範囲内での許容誤差を含みうる。例えば、θ１及びθ２が０°の場合や９０°の場合には、±０．５°の許容誤差を含みうる。
【００６３】
工程（ａ）の延伸方向と偏光子材料フィルムの幅方向とのなす角θ１、及び工程（ｃ）の延伸方向と積層体［Ａ］の幅方向とのなす角θ２は、以下の態様とすることができる。
（１）θ１が９０°で、θ２が９０°である。
（２）θ１が０°で、θ２が０°である。
（３）θ１及びθ２のうち、いずれか一方が９０°で、他方が０°である。
（４）θ１が９０°で、θ２（°）が下記式（４）を満たす。
θ２≠９０…（４）
（５）θ１（°）が下記式（５）を満たし、θ２が９０°である。
θ１≠９０…（５）
（６）θ１（°）及びθ２（°）が、下記式（６）および下記式（７）を満たす。
θ１≠９０…（６）
θ２≠９０…（７）
【００６４】
上記態様（１）は偏光板の用途が液晶表示装置用の偏光板である場合に好ましく、（４）〜（６）はＥＬ表示装置用の偏光板である場合に好ましい。
【００６５】
また態様（４）〜（６）においては、θ１とθ２の差の絶対値が５０以下であることが好ましく、３０以下であることがより好ましく、１０以下であることがさらに好ましい。
【００６６】
〔５．工程（ｄ）〕
工程（ｄ）は、偏光子材料フィルムを二色性物質で染色する工程である。本実施形態の製造方法は工程（ｄ）を含むが、本発明の製造方法においては任意の工程である。工程（ｄ）は工程（ｂ）の後であればよく前記工程（ｃ）の前に行ってもよい。また、偏光子材料フィルムの染色は、積層体［Ａ］を形成する前の偏光子材料フィルムについて行ってもよい。工程（ｃ）及び工程（ｄ）を経ることにより、偏光子材料フィルムは、延伸され、さらに任意に染色され、その結果偏光子として機能しうるフィルムとなる。
【００６７】
工程（ｄ）における偏光子材料フィルムを染色する二色性物質としては、ヨウ素、有機染料などが挙げられる。これらの二色性物質を用いた染色方法は、任意である。例えば、二色性物質を含む染色溶液に、偏光子材料フィルムの層を浸漬することにより、染色を行ってもよい。また、二色性物質としてヨウ素を用いる場合、染色効率を高める観点から、染色溶液はヨウ化カリウム等のヨウ化物を含んでいてもよい。
【００６８】
二色性物質に特に制限はないが、偏光板を車載用の表示装置において用いる場合、二色性物質としては、有機染料が好ましい。
【００６９】
〔６．偏光板における各層の特性〕
工程（ａ）〜工程（ｄ）を経ると本実施形態の偏光板が得られる。
工程（ｃ）を経た後（積層体延伸後）の偏光子材料フィルムの厚みＴは、２０μｍ以下である。偏光子材料フィルムの厚みＴは、１５μｍ以下が好ましく、１０μｍ以下がより好ましく、１μｍ以上が好ましく、３μｍ以上がより好ましい。厚みＴが上限値以下であることにより、偏光板の厚みを小さくすることができ、厚みＴが下限値以上であることにより、十分に高い偏光度を有する偏光板を得ることが出来る。
【００７０】
工程（ｃ）を経た後の、基材フィルムの面内方向の位相差Ｒｅは、２０ｎｍ以下であるのが好ましい。基材フィルムの面内方向の位相差Ｒｅは、１５ｎｍ以下がより好ましく、１０ｎｍ以下がさらに好ましく、０ｎｍ以上が好ましい。基材フィルムの前記面内方向の位相差Ｒｅが上記範囲内であることにより、基材フィルムを、延伸処理を含む偏光板の製造工程を経ても、位相差の発現性が充分に低いものとすることができる。
【００７１】
［７．本実施形態の効果］
本実施形態によれば、工程（ａ）により得られる、あらかじめ延伸された偏光子材料フィルムを含む積層体［Ａ］を延伸することにより偏光板を製造するので、該積層体［Ａ］を延伸して偏光板を製造するときの延伸倍率を低くすることができる。これにより、積層体［Ａ］を延伸処理した後の基材フィルムにおける位相差の発現を抑えることができるので、基材フィルムを剥離せずにそのまま偏光子材料フィルムの一方の面の保護フィルムとして用いることができ、かつ無駄になる材料を減らすことができる。また、本実施形態においては、工程（ａ）により得られる、あらかじめ延伸された偏光子材料フィルムを用いるので、偏光子材料フィルムに基材フィルムを積層して積層体［Ａ］とする際に、未延伸の偏光子材料フィルムを用いるときのように幅寸法のきわめて広い基材フィルムは不要であり、偏光板の製造を効率的に行いうる。以上より、本実施形態によれば、基材フィルムを保護フィルムとしても用いることができ、厚みが薄くても効率的に製造することができる偏光板の製造方法を提供することができる。
【００７２】
〔実施形態２：偏光板の製造方法〕
本発明の実施形態２に係る偏光板の製造方法について図５を参照しつつ説明する。
図５は本発明の実施形態２に係る偏光板の製造方法により得られた偏光板１２０を模式的に示した断面図である。この偏光板１２０においては、図５に示すように、偏光子材料フィルム１１１の一方の面（図示上側面）の上に基材フィルム１１２が積層され、偏光子材料フィルム１１１の他方の面側（図示下側面）に保護フィルム１１５が積層されている。図５中、１１３，１１４は接着剤層である。保護フィルムを偏光子材料フィルムに貼り合わせるための接着剤は、偏光子材料フィルムに基材フィルムを貼り合わせる接着剤と同様のものを用いることができる。
【００７３】
本実施形態に係る偏光板１２０の製造方法は、上述の工程（ａ）、工程（ｂ）、工程（ｄ）及び工程（ｃ）と、工程（ｃ）の後の延伸積層体の偏光子材料フィルムに、直接または接着剤を介して保護フィルムを貼合する工程（ｅ１）と、を含む。
【００７４】
具体的には、図４に示すように、実施形態１の偏光板１００を貼り合わせ装置３０８に搬送し、偏光子材料フィルム１１１の基材フィルム１１２の積層されていない側の面に接着剤を塗布し、繰り出し装置３０７から繰り出された保護フィルム１１５と貼り合わせることにより、保護フィルム１１５を備える偏光板１２０が得られる（工程（ｅ１））。製造された偏光板１２０は、巻取り装置３１０により巻き取られ、ロールの形状とし、さらなる工程に供することができる。
【００７５】
本実施形態の製造方法により得られる偏光板も、実施形態１の製造方法と同様に、工程（ａ）により得られる、あらかじめ延伸された偏光子材料フィルムを含む積層体を延伸することにより偏光板を製造するので、実施形態１と同様の作用効果を有する。
【００７６】
〔実施形態３：偏光板の製造方法〕
本発明の実施形態３に係る偏光板の製造方法について図６を参照しつつ説明する。
図６は本発明の実施形態３に係る偏光板の製造方法により得られた偏光板１３０を模式的に示した断面図である。この偏光板１３０においては、図６に示すように、偏光子材料フィルム１１１の一方の面（図示上側面）の上に基材フィルム１１２が積層され、偏光子材料フィルム１１１の他方の面側（図示下側面）に粘着剤層１１６が積層されている。
【００７７】
本実施形態の偏光板の製造方法は、上述の工程（ａ）、工程（ｂ）、工程（ｄ）及び工程（ｃ）と、工程（ｃ）の後の延伸積層体の偏光子材料フィルムに粘着剤層を設ける工程（ｅ２）を含んでいる。
【００７８】
粘着剤層を形成する粘着剤としては、市販の各種の粘着剤、例えば、主成分たる重合体として、アクリル重合体を含む粘着剤を用いうる。
実施形態３に係る偏光板１３０は、例えば、実施形態１の偏光板１００の、偏光子材料フィルム１１１の基材フィルム１１２の積層されていない側の面に、市販の粘着剤層を有するフィルム（例えば藤森工業製「マスタックシリーズ」）から粘着剤層を転写して、粘着剤層を形成することにより得られる。
【００７９】
本実施形態の製造方法により得られる偏光板も、実施形態１の製造方法と同様に、工程（ａ）により得られる、あらかじめ延伸された偏光子材料フィルムを含む積層体を延伸することにより偏光板を製造するので、実施形態１と同様の作用効果を有する。
【００８０】
［液晶表示装置］
本発明の偏光板の製造方法により得られた偏光板は液晶表示装置の材料となりうる。
通常、液晶表示装置は、光源、光源側偏光板、液晶セル及び視認側偏光板を、この順に備えるが、本発明により得られた偏光板は、光源側偏光板及び視認側偏光板のいずれに用いてもよい。
【００８１】
液晶セルの駆動方式としては、例えば、インプレーンスイッチング（ＩＰＳ）モード、バーチカルアラインメント（ＶＡ）モード、マルチドメインバーチカルアラインメント（ＭＶＡ）モード、コンティニュアスピンホイールアラインメント（ＣＰＡ）モード、ハイブリッドアラインメントネマチック（ＨＡＮ）モード、ツイステッドネマチック（ＴＮ）モード、スーパーツイステッドネマチック（ＳＴＮ）モード、オプチカルコンペンセイテッドベンド（ＯＣＢ）モードなどが挙げられる。
【００８２】
［実施形態４：液晶表示装置の製造方法］
本発明の製造方法により得られた偏光板を備える実施形態４に係る表示装置の製造方法について図７を参照しつつ説明する。本実施形態では、本発明の偏光板を光源側偏光板及び視認側偏光板としてそれぞれ液晶パネルに積層することにより表示装置を製造する。
【００８３】
図７は実施形態４に係る製造方法により得られた液晶表示装置４００を模式的に示した断面図である。液晶表示装置４００は図７に示すように、２枚の基板４１０，４２０とその間に位置する液晶層４３０と、２枚の基板４１０，４２０の外側にそれぞれ配される偏光板１００，１００と、を有する。２枚の偏光板１００は実施形態１の偏光板である。図７に示すように、２枚の偏光板１００は、それぞれ、基材フィルム１１２が、図７に示すように、偏光子材料フィルム１１１と液晶層４３０との間に配されるように積層されている。
【００８４】
本実施形態によれば、基材フィルムを保護フィルムとしても用いることができ、厚みが薄くても効率的に製造することができる本発明の偏光板を備えた表示装置の製造方法を提供することができる。
【００８５】
［実施形態５：液晶表示装置の製造方法］
本発明の製造方法により得られた偏光板を備える実施形態５に係る表示装置の製造方法について図８を参照しつつ説明する。本実施形態では、光源側偏光板及び視認側偏光板のうちの一方の偏光板として本発明の偏光板を用い、当該偏光板を液晶パネルに積層することにより表示装置を製造する。
図８は本発明の実施形態５に係る製造方法により得られた液晶表示装置４５０を模式的に示した断面図である。液晶表示装置４５０は図８に示すように、２枚の基板４１０，４２０とその間に位置する液晶層４３０と、下側の基板４１０の外側（図示下側）に配される偏光板１２０と、を有する。偏光板１２０は実施形態２の偏光板である。図８に示すように、偏光板１２０は、基材フィルム１１２が、偏光子材料フィルム１１１と液晶層４３０との間に配されるように積層されている。
【００８６】
本実施形態によれば、基材フィルムを保護フィルムとしても用いることができ、厚みが薄くても効率的に製造することができる本発明の偏光板を備えた表示装置の製造方法を提供することができる。
【００８７】
［ＥＬ表示装置］
本発明の偏光板の製造方法により得られた偏光板はＥＬ表示装置の材料となりうる。
通常、有機ＥＬ表示装置は、光出射側から順に、基板、透明電極、発光層及び金属電極層を備えるが、本発明の製造方法により得られた偏光板は、基板の光出射側に配される。
ＥＬ表示装置は、２枚の基板とその間に位置する発光層と、２枚の基板のうち一方の基板の外側に配される偏光板とを有する。当該表示装置は本発明の偏光板を有機ＥＬパネルまたは無機ＥＬパネルに積層することにより製造することができる。
【００８８】
［実施形態６：有機ＥＬ表示装置の製造方法］
本発明の製造方法により得られた偏光板を備える実施形態６に係る表示装置の製造方法について図９を参照しつつ説明する。本実施形態では、本発明の偏光板を、有機ＥＬパネルに積層することにより表示装置を製造する。
図９は本発明の実施形態６に係る製造方法により得られた有機ＥＬ表示装置５００を模式的に示した断面図である。有機ＥＬ表示装置５００は、２枚の基板５１０，５２０とその間に位置する発光層５３０と、下側の基板５１０の外側（図示下側）に配される偏光板１００と、を有する。偏光板１００は実施形態１の偏光板である。図９に示すように、偏光板１００は、基材フィルム１１２が、偏光子材料フィルム１１１と発光層５３０との間に配されるように積層されている。
【００８９】
本実施形態によれば、基材フィルムを保護フィルムとしても用いることができ、厚みが薄くても効率的に製造することができる本発明の偏光板を備えた表示装置を提供することができる。
【００９０】
［実施形態７：有機ＥＬ表示装置の製造方法］
本発明の製造方法により得られた偏光板を備える実施形態７に係る表示装置の製造方法について図１０を参照しつつ説明する。本実施形態では、本発明の偏光板を、有機ＥＬパネルに積層することにより表示装置を製造する。
図１０は本発明の実施形態７に係る製造方法により得られた有機ＥＬ表示装置５５０を模式的に示した断面図である。有機ＥＬ表示装置５５０は、２枚の基板５１０，５２０とその間に位置する発光層５３０と、下側の基板５１０の外側（図示下側）に配される偏光板１２０と、を有する。偏光板１２０は実施形態２の偏光板である。図１０に示すように、偏光板１２０は、基材フィルム１１２が、偏光子材料フィルム１１１と発光層５３０との間に配されるように積層されている。
【００９１】
本実施形態によれば、基材フィルムを保護フィルムとしても用いることができ、厚みが薄くても効率的に製造することができる本発明の偏光板を備えた表示装置を提供することができる。
【００９２】
［他の実施形態］
（１）実施形態４では、実施形態１の偏光板を、光源側偏光板及び視認側偏光板にそれぞれ用いたものを示したが、いずれか一方の偏光板を実施形態２または３の偏光板で構成してもよいし、実施形態２または３の偏光板を２枚使用してもよい。
（２）実施形態５では、実施形態２の偏光板を光源側偏光板及び視認側偏光板のうちの一方に用いているが、実施形態１または３の偏光板を用いてもよい。
（３）実施形態６及び７では有機ＥＬ表示装置に、実施形態１の偏光板と実施形態２の偏光板をそれぞれ用いた例を示したが、これに限定されない。例えば、無機ＥＬ表示装置に、実施形態３の偏光板を用いてもよい。
【実施例】
【００９３】
以下、実施例及び比較例を参照して、本発明をさらに詳細に説明するが、本発明は下記実施例に限定されるものではない。以下において、成分の量比に関する「部」及び「％」は、別に断らない限り重量部を表す。【００９４】
〔評価方法〕
〔重量平均分子量（Ｍｗ）及び分子量分布（Ｍｗ／Ｍｎ〕
ブロック共重合体及びブロック共重合体水素化物の分子量は、ＴＨＦを溶離液とするＧＰＣによる標準ポリスチレン換算値として、３８℃において測定した。測定装置として、東ソー社製、ＨＬＣ８０２０ＧＰＣを用いた。【００９５】
〔水素化率〕
ブロック共重合体水素化物の水素化率は、１Ｈ−ＮＭＲスペクトル又はＧＰＣ分析により算出した。水素化率９９％以下の領域は、１Ｈ−ＮＭＲスペクトルを測定して算出し、９９％を超える領域は、ＧＰＣ分析により、ＵＶ検出器及びＲＩ検出器によるピーク面積の比率から算出した。【００９６】
〔面内位相差ＲｅとＮｚ係数の測定方法〕
波長５９０ｎｍで位相差測定装置（Ａｘｏｍｅｔｒｉｃ社製  製品名「Ａｘｏｓｃａｎ」）を用いて、Ｒｅ及びＲｔｈを測定し、それらに基づいてＮｚ係数を求めた。【００９７】
〔厚みの測定方法〕
原反フィルムの延伸前と延伸後の厚み、基材フィルムの厚み、偏光板に含まれる各層の厚みは、下記の方法で測定した。
ミクロトームを用いて偏光板を切断した後に、その断面をＴＥＭを用いて観察した。５箇所において厚み方向のサイズを測定し、その測定値の平均を厚みとして採用した。【００９８】
〔積層体の貼合面状の評価〕
積層体を目視にて観察し、スジやボイドの発生が無いものを「良」、発生のあるものを「不良」とした。【００９９】
〔偏光度の測定〕
紫外可視分光光度計（日本分光社製、製品名「Ｖ７１００」）を用いて、偏光板の単体透過率（Ｔｓ）、平行透過率（Ｔｐ）および直交透過率（Ｔｃ）を測定し、偏光度（Ｐ）を次式により求めた。なお、Ｔｓ、ＴｐおよびＴｃは、ＪＩＳ  Ｚ  ８７０１の２度視野（Ｃ光源）により測定し、視感度補正を行ったＹ値である。
偏光度（Ｐ）（％）＝｛（Ｔｐ−Ｔｃ）／（Ｔｐ＋Ｔｃ）｝１／２×１００
なお、測定は偏光板の偏光子材料フィルム側が入光側となるように配置して行った。【０１００】
〔延伸性の評価〕
積層体を延伸して偏光板を製造する工程における工程安定性を以下の基準により評価した。
Ａ…破断が発生しない（１０回通紙して０回破断）。
Ｂ…破断がほとんど発生しない（１０回通紙して１回破断）。
Ｃ…破断が頻発し偏光板化できない。【０１０１】
〔実施例１〕
（１−１）基材フィルムの製造
（１−１−１）重合体Ｘの作製
特開２００２−１０５１５１号公報に記載の製造例を参照して、第１段階でスチレンモノマー２５部を重合させた後、第２段階でスチレンモノマー３０部及びイソプレンモノマー２５部を重合させ、その後に第３段階でスチレンモノマー２０部を重合させてブロック共重合体［Ｄ１］を得た後、該ブロック共重合体を水素化してブロック共重合体水素化物［Ｅ１］を合成した。ブロック共重合体水素化物［Ｅ１］のＭｗは８４，５００、Ｍｗ／Ｍｎは１．２０、主鎖及び芳香環の水素化率はほぼ１００％であった。
ブロック共重合体水素化物［Ｅ１］１００部に、酸化防止剤としてペンタエリスリチル・テトラキス［３−（３，５−ジ−ｔ−ブチル−４−ヒドロキシフェニル）プロピオネート］（松原産業社製、製品名「Ｓｏｎｇｎｏｘ１０１０」）０．１部を溶融混練して配合した後、ペレット状にして、成形用の重合体Ｘを得た。【０１０２】
（１−１−２）基材フィルムＡの製造
（１−１−１）で製造した重合体Ｘを、Ｔダイを備える熱溶融押出フィルム成形機に供給した。Ｔダイから重合体Ｘを押し出し、４ｍ／分の引き取り速度でロールに巻き取ることにより、重合体Ｘをフィルム状に成形した。これにより、重合体Ｘからなる長尺の基材フィルムＡ（厚み２０μｍ）を得た。【０１０３】
（１−２）偏光子材料フィルムの製造（工程（ａ））
原反フィルムとして、未延伸ポリビニルアルコールフィルム（平均重合度約２４００、ケン化度９９．９モル％、厚み２０μｍ、以下において「ＰＶＡ２０」ともいう）を用いた。
原反フィルムを、縦一軸延伸機を用いて、延伸温度１３０℃で長手方向に延伸倍率３．０で乾式延伸し、偏光子材料フィルムを得た。偏光子材料フィルムの厚みＴ１は１２μｍ、面内方向の位相差Ｒｅ１は３４５ｎｍ、Ｎｚ係数は１．０であった。【０１０４】
（１−３）積層体の製造（工程（ｂ））
水１００重量部、ポリビニルアルコール系接着剤（日本合成化学社製「Ｚ−２００」）３重量部、及び架橋剤（日本合成化学社製「ＳＰＭ−０１」）０．３重量部を混合して、接着剤組成物を得た。（１−１−２）で得た基材フィルムＡの片面にコロナ処理を施して、その上にこの接着剤組成物を塗工し、偏光子材料フィルムの一方の面に貼り合わせた。この状態で、接着剤組成物を７０℃において５分加熱乾燥させた。これにより、「偏光子材料フィルム」／「接着剤層」／「基材フィルムＡ」の層構造を有する積層体［Ａ］を得た。接着剤層の厚みは１μｍであった。当該積層体［Ａ］において基材フィルムＡは未延伸のフィルムである。
得られた積層体［Ａ］の貼合面状を評価した。結果を表１に示した。【０１０５】
（１−４）偏光板の製造（湿式）（工程（ｄ）、工程（ｃ））
（１−３）で得た積層体［Ａ］を、ガイドロールを介して長手方向に連続搬送しながら、下記の操作を行った。
前記の積層体［Ａ］を、ヨウ素及びヨウ化カリウムを含む染色溶液に浸漬する染色処理と、染色処理後の積層体を延伸する第一延伸処理とを行った。次いで、第一延伸処理後の積層体を、ホウ酸及びヨウ化カリウムを含む６５℃の酸性浴中で延伸する第二延伸処理を行った。第一延伸処理での延伸倍率と第二延伸処理での延伸倍率との積で表されるトータルの延伸倍率が２．０となるように設定した。第一延伸処理及び第二処理における延伸方向は、いずれも、長手方向（縦一軸延伸、θ２＝９０°）とした。
第二延伸処理後の延伸積層体を乾燥機中で、７０℃で５分間乾燥し偏光板を得た。偏光板の厚み（全体厚み）、偏光板における基材フィルムの厚み（基材厚み）及び位相差Ｒｅ（基材Ｒｅ）、偏光子材料フィルムの厚みＴ、並びに単体透過率４２．８％における偏光度（％）を測定し、延伸性の評価結果とともに表１に示した。【０１０６】
〔実施例２〕
（１−２）で得られた偏光子材料フィルムに代えて、以下の（２−２）で得られた偏光子材料フィルムを用いたこと以外は実施例１と同様にして偏光板を製造し、実施例１と同様に評価を行い、結果を表１に示した。【０１０７】
（２−２）偏光子材料フィルムの製造
原反フィルムとして、未延伸ポリビニルアルコールフィルム（平均重合度約２４００、ケン化度９９．９モル％、厚み３０μｍ、以下において「ＰＶＡ３０」ともいう）を用いた。
原反フィルム（ＰＶＡ３０）を、縦一軸延伸機を用いて、延伸温度１３０℃で長手方向に延伸倍率３．０で延伸し、偏光子材料フィルムを得た。偏光子材料フィルムの厚みＴ１は１７μｍ、Ｒｅ１は５２０ｎｍであった。【０１０８】
〔実施例３〕
（１−２）で得られた偏光子材料フィルムに代えて、以下の（３−２）で得られた偏光子材料フィルムを用いて積層体［Ａ］を製造したこと、及び（１−４）において延伸倍率を変更し、それによりトータルの延伸倍率を３．０に変更したこと以外は実施例１と同様にして偏光板を製造し、実施例１と同様に評価を行い、結果を表１に示した。【０１０９】
（３−２）偏光子材料フィルムの製造
原反フィルム（ＰＶＡ２０）を、テンター延伸機を用いて、延伸温度１３０℃で長手方向に延伸倍率２．０で固定端延伸し、偏光子材料フィルムを得た。偏光子材料フィルムの厚みＴ１は１０μｍ、Ｒｅ１は２８０ｎｍであった。（二軸縦延伸）【０１１０】
〔実施例４〕
（１−２）で得られた偏光子材料フィルムに代えて、以下の（４−２）で得られた偏光子材料フィルムを用いて、下記（４−３）の方法および（４−４）の方法により偏光板を製造し、実施例１と同様に評価を行い、結果を表１に示した。【０１１１】
（４−２）偏光子材料フィルムの製造
原反フィルム（ＰＶＡ２０）を、テンター延伸機を用いて、延伸温度１３０℃で幅方向に延伸倍率３．０で延伸し、偏光子材料フィルムを得た。偏光子材料フィルムの厚みＴ１は７μｍ、Ｒｅ１は２４０ｎｍであった。（横一軸延伸）【０１１２】
（４−３）積層体［Ａ］の製造
（１−２）で得た偏光子材料フィルムに代えて（４−２）で得られた偏光子材料フィルムを用いたこと以外は（１−３）と同様にして、「偏光子材料フィルム」／「接着剤層」／「基材フィルムＡ」の層構造を有する積層体［Ａ］を得た。【０１１３】
（４−４）偏光板の製造
（１−３）で得た積層体［Ａ］に代えて（４−３）で得た積層体［Ａ］を用いたこと、及び延伸倍率及び延伸方向を変更しそれによりトータルの延伸倍率を２．０に変更し延伸方向を横一軸延伸（θ２＝０°）に変更したこと以外は（１−４）と同様にして偏光板を製造した。【０１１４】
〔実施例５〕
（１−２）で得られた偏光子材料フィルムに代えて、以下の（５−２）で得られた偏光子材料フィルムを用いて、下記（５−３）の方法および（５−４）の方法により偏光板を製造し、実施例１と同様に評価を行い、結果を表１に示した。【０１１５】
（５−２）偏光子材料フィルムの製造
原反フィルム（ＰＶＡ２０）を、テンター延伸機を用いて、延伸温度１３０℃で幅方向に延伸倍率１．５で延伸し、偏光子材料フィルムを得た。偏光子材料フィルムの厚みＴ１は１３μｍ、Ｒｅ１は２５０ｎｍであった。（横一軸延伸）【０１１６】
（５−３）積層体［Ａ］の製造
（１−２）で得た偏光子材料フィルムに代えて（５−２）で得られた偏光子材料フィルムを用いたこと以外は（１−３）と同様にして、「偏光子材料フィルム」／「接着剤層」／「基材フィルムＡ」の層構造を有する積層体［Ａ］を得た。【０１１７】
（５−４）偏光板の製造
（１−３）で得た積層体［Ａ］に代えて（５−３）で得た積層体［Ａ］を用いたこと、及び延伸倍率を変更しそれによりトータルの延伸倍率を５．０に変更したこと以外は（１−４）と同様にして偏光板を製造した。【０１１８】
〔実施例６〕
（１−２）で得られた偏光子材料フィルムに代えて、以下の（６−２）で得られた偏光子材料フィルムを用いて、下記（６−３）の方法および（６−４）の方法により偏光板を製造し、実施例１と同様に評価を行い、結果を表１に示した。【０１１９】
（６−２）偏光子材料フィルムの製造
原反フィルム（ＰＶＡ２０）を、延伸倍率１．５で延伸したこと以外は（１−２）と同様にして、偏光子材料フィルムを得た。偏光子材料フィルムの厚みＴ１は１６μｍ、Ｒｅ１は３４５ｎｍであった。【０１２０】
（６−３）積層体［Ａ］の製造
（１−２）で得た偏光子材料フィルムに代えて（６−２）で得られた偏光子材料フィルムを用いたこと以外は（１−３）と同様にして、「偏光子材料フィルム」／「接着剤層」／「基材フィルムＡ」の層構造を有する積層体［Ａ］を得た。【０１２１】
（６−４）偏光板の製造
（１−３）で得た積層体［Ａ］に代えて（６−３）で得た積層体［Ａ］を用いたこと、及び延伸倍率及び延伸方向を変更しそれによりトータルの延伸倍率を５．０に変更し延伸方向を横一軸延伸（θ２＝０°）に変更したこと以外は（１−４）と同様にして偏光板を製造した。【０１２２】
〔実施例７〕
（１−３）で得た積層体［Ａ］を用いて、以下の（７−４）の方法より偏光板を製造し、実施例１と同様に評価を行い、結果を表２に示した。【０１２３】
（７−４）偏光板の製造
（１−３）で得た積層体［Ａ］を、延伸倍率が１．８となるように、延伸温度１１０℃で斜め方向（θ２＝４５°）に延伸した。延伸した積層体をヨウ素、ヨウ化カリウム及びホウ酸を含む染色溶液に浸漬して染色し６０℃の温風で乾燥した。次いで、染色した積層体を、延伸倍率が１．１となるように、延伸温度９０℃で斜め方向（θ２＝４５°）に延伸して偏光板を得た（乾式斜め延伸）。【０１２４】
〔実施例８〕
（１−２）で得られた偏光子材料フィルムに代えて、以下の（８−２）で得られた偏光子材料フィルムを用いたこと以外は、実施例１と同様にして偏光板を製造し、実施例１と同様に評価を行い、結果を表２に示した。【０１２５】
（８−２）偏光子材料フィルムの製造
原反フィルム（ＰＶＡ２０）を、斜め延伸用テンター延伸機を用いて、延伸温度１３０℃で延伸倍率３．０で斜め方向（θ１＝４５°）に延伸し、偏光子材料フィルムを得た。偏光子材料フィルムの厚みＴ１は７μｍ、Ｒｅ１は３１０ｎｍであった。【０１２６】
〔実施例９〕
（１−２）で得られた偏光子材料フィルムに代えて、以下の（９−２）で得られた偏光子材料フィルムを用いて、下記（９−３）の方法および（９−４）の方法により偏光板を製造し、実施例１と同様に評価を行い、結果を表２に示した。【０１２７】
（９−２）偏光子材料フィルムの製造
原反フィルム（ＰＶＡ２０）を、斜め延伸用テンター延伸機を用いて、延伸温度１３０℃で、延伸倍率３．０で斜め方向（θ１＝４５°）に延伸し、偏光子材料フィルムを得た。偏光子材料フィルムの厚みＴ１は７μｍ、Ｒｅ１は３１０ｎｍであった。【０１２８】
（９−３）積層体［Ａ］の製造
（１−２）で得た偏光子材料フィルムに代えて（９−２）で得られた偏光子材料フィルムを用いたこと以外は（１−３）と同様にして、「偏光子材料フィルム」／「接着剤層」／「基材フィルムＡ」の層構造を有する積層体［Ａ］を得た。【０１２９】
（９−４）偏光板の製造
（１−３）で得た積層体［Ａ］に代えて（９−３）で得た積層体［Ａ］を用い、延伸倍率が１．８となるように、延伸温度１１０℃で斜め方向（θ２＝４５°）に延伸した。延伸した積層体をヨウ素、ヨウ化カリウム及びホウ酸を含む染色溶液に浸漬して染色し６０℃の温風で乾燥した。次いで、染色した積層体を、延伸倍率が１．１となるように、延伸温度９０℃で斜め方向（θ２＝４５°）に延伸して偏光板を得た（乾式斜め延伸）。【０１３０】
〔実施例１０〕
（１０−１）基材フィルムＢの製造
（１−１−２）において、重合体Ｘを押し出し成形する条件を変更し、厚み２５μｍとなるようにしたこと以外は、（１−１）と同様にして、重合体Ｘからなる長尺の基材フィルムＢ（厚み２５μｍ）を得た。【０１３１】
（１０−２）偏光子材料フィルムの製造
延伸倍率を１．５に変更したこと以外は実施例１の（１−２）と同様にして、偏光子材料フィルムを得た。偏光子材料フィルムの厚みＴ１は１６μｍ、Ｒｅ１は２３０ｎｍであった。【０１３２】
（１０−３）積層体［Ａ］
（１−２）で得た原反フィルムに代えて（１０−２）で得られた偏光子材料フィルムを用い、基材フィルムＡに代えて（１０−１）で得られた基材フィルムＢを用いたこと以外は（１−３）と同様にして、「偏光子材料フィルム」／「接着剤層」／「基材フィルムＢ」の層構造を有する積層体［Ａ］を得た。【０１３３】
（１０−４）偏光板の製造
（１−３）で得た積層体［Ａ］に代えて（１０−３）で得た積層体［Ａ］を用いたこと、及び延伸倍率を変更してそれによりトータルの延伸倍率を４．５に変更したこと以外は実施例１の（１−４）と同様にして偏光板を製造し、実施例１と同様に評価を行い、結果を表２に示した。【０１３４】
〔実施例１１〕
（１１−２）偏光子材料フィルムの製造
延伸倍率を５．５に変更したこと以外は（１−２）と同様にして、偏光子材料フィルムを得た。偏光子材料フィルムの厚みＴ１は９μｍ、Ｒｅ１は３２５ｎｍであった。【０１３５】
（１１−３）積層体［Ａ］
（１−２）で得た偏光子材料フィルムに代えて（１１−２）で得られた偏光子材料フィルムを用い、基材フィルムＡに代えて（１０−１）で得られた基材フィルムＢを用いたこと以外は（１−３）と同様にして、「偏光子材料フィルム」／「接着剤層」／「基材フィルムＢ」の層構造を有する積層体［Ａ］を得た。【０１３６】
（１１−４）偏光板の製造
（１−３）で得た積層体［Ａ］に代えて（１１−３）で得た積層体［Ａ］を用いたこと、及び延伸倍率を変更してそれによりトータルの延伸倍率を１．２に変更したこと以外は実施例１の（１−４）と同様にして偏光板を製造し、実施例１と同様に評価を行い、結果を表２に示した。【０１３７】
〔実施例１２〕
（１２−２）偏光子材料フィルムの製造
原反フィルム（ＰＶＡ２０）を、延伸倍率３．５で延伸したこと以外は（１−２）と同様にして、偏光子材料フィルムを得た。偏光子材料フィルムの厚みＴ１は１１μｍ、Ｒｅ１は３４０ｎｍであった。【０１３８】
（１２−３）積層体［Ａ］
（１−２）で得た偏光子材料フィルムに代えて（１２−２）で得られた偏光子材料フィルムを用い、基材フィルムＡに代えて（１０−１）で得た基材フィルムＢを用いたこと以外は（１−３）と同様にして、「偏光子材料フィルム」／「接着剤層」／「基材フィルムＢ」の層構造を有する積層体［Ａ］を得た。【０１３９】
（１２−４）偏光板の製造
（１−３）で得た積層体［Ａ］に代えて（１２−３）で得た積層体［Ａ］を用いたこと、及び延伸倍率を変更してそれによりトータルの延伸倍率を２．５に変更したこと以外は実施例１と同様にして偏光板を製造し、実施例１と同様に評価を行い、結果を表２に示した。【０１４０】
〔実施例１３〕
（１３−２）偏光子材料フィルムの製造
延伸倍率を２．６に変更したこと以外は（１−２）と同様にして、偏光子材料フィルムを得た。偏光子材料フィルムの厚みＴ１は１２μｍ、Ｒｅ１は３３５ｎｍであった。【０１４１】
（１３−３）積層体［Ａ］
（１−２）で得た偏光子材料フィルムに代えて（１３−２）で得られた偏光子材料フィルムを用い、基材フィルムＡに代えて（１０−１）で得た基材フィルムＢを用いたこと以外は（１−３）と同様にして、「偏光子材料フィルム」／「接着剤層」／「基材フィルムＢ」の層構造を有する積層体［Ａ］を得た。【０１４２】
（１３−４）偏光板の製造
（１−３）で得た積層体［Ａ］に代えて（１３−３）で得た積層体［Ａ］を用いたこと以外は実施例１と同様にして偏光板を製造し、実施例１と同様に評価を行い、結果を表３に示した。【０１４３】
〔実施例１４〕
（１−１）で得られた基材フィルムＡに代えて、以下の（１４−１）で得られた基材フィルムＤを用いたこと以外は実施例１と同様にして偏光板を製造し、実施例１と同様に評価を行い、結果を表３に示した。【０１４４】
（１４−１）基材フィルムＤの製造
（１−１−１）で製造した重合体Ｘと、重合体Ｘ１００重量部に対して２０重量部の割合で添加したポリイソブテン（ＪＸ日鉱日石エネルギー社製「日石ポリブテン  ＨＶ−３００」、数平均分子量１，４００）との混合物を、Ｔダイを備える熱溶融押出フィルム成形機に供給した。Ｔダイから重合体Ｘ及びポリイソブテンの混合物を押し出し、４ｍ／分の引き取り速度でロールに巻き取ることにより、フィルム状で長尺状をなす基材フィルムＤを得た（厚み２５μｍ）。【０１４５】
〔実施例１５〕
以下の（１５−３）で得られた積層体［Ａ］を用いて以下の（１５−４）の方法により偏光板を製造し、実施例１と同様に評価を行い、結果を表３に示した。【０１４６】
（１５−３）積層体［Ａ］の製造
基材フィルムＡに代えて基材フィルムＢを用いたこと以外は（１−３）と同様にして、「偏光子材料フィルム」／「接着剤層」／「基材フィルムＢ」の層構造を有する積層体［Ａ］を得た。【０１４７】
（１５−４）偏光板の製造
（１５−３）で得た積層体［Ａ］を、ガイドロールを介して長手方向に連続搬送しながら、下記の操作を行った。
前記積層体［Ａ］を、シー・アイ・ダイレクトレッド８１、トリポリ燐酸ナトリウム、及び無水芒硝を含む染色溶液に浸漬する染色処理と、染色処理を施された積層体［Ａ］を延伸する第一延伸処理とを行った。次いで、延伸された積層体［Ａ］を、ホウ酸を含む６５℃の酸性浴中で延伸する第二延伸処理を行った。第一延伸処理での延伸倍率と第二延伸処理での延伸倍率との積で表されるトータルの延伸倍率は２．０倍となるように設定した。その後、延伸された積層体［Ａ］を乾燥機中で、７０℃で５分間乾燥し偏光板を得た。【０１４８】
〔実施例１６〕
（１６−３）で得られた積層体［Ａ］を用いて以下の（１６−４）の方法により偏光板を製造し、実施例１と同様に評価を行い、結果を表３に示した。【０１４９】
（１６−３）積層体［Ａ］の製造
基材フィルムＡに代えて基材フィルムＢを用いたこと以外は（１−３）と同様にして、「偏光子材料フィルム」／「接着剤層」／「基材フィルムＢ」の層構造を有する積層体［Ａ］を得た。【０１５０】
（１６−４）偏光板の製造
（１６−３）で得られた積層体［Ａ］を、シー・アイ・ダイレクトレッド８１、トリポリ燐酸ナトリウム、及び無水芒硝を含む染色溶液に浸漬する染色処理を行って、乾燥機中で、７０℃で５分間乾燥した。得られた積層体［Ａ］の処理物を、縦一軸延伸機を用いて、延伸温度１１０℃で長手方向に延伸倍率２．０倍に延伸した。続いて、ホウ酸を含む酸性浴に漬け架橋処理を行い、７０℃で５分間乾燥して偏光板を得た。基材フィルムの厚みは１８μｍ、位相差は１ｎｍであった。また、延伸積層体の偏光子材料フィルムの厚みは８μｍであった。【０１５１】
〔実施例１７〕
以下の方法により偏光板を製造し、実施例１と同様に評価を行い、結果を表３に示した。【０１５２】
（１７−１）基材フィルムＥの製造
アクリル樹脂（住友化学社製、スミペックスＨＴ５５Ｘ）を、Ｔダイを備える熱溶融押出フィルム成形機に供給した。Ｔダイからアクリル樹脂を押し出し、４ｍ／分の引き取り速度でロールに巻き取ることにより、アクリル樹脂をフィルム状に成形した。これにより、アクリル樹脂からなる長尺の基材フィルムＥ（厚み２５μｍ）を得た。【０１５３】
（１７−３）積層体［Ａ］の製造
（１−３）において、基材フィルムＡに代えて（１７−１）で製造した基材フィルムＥを用いたこと以外は実施例１の（１−３）と同様にして、偏光子材料フィルム／接着層／基材フィルムＥの層構造を有する積層体［Ａ］を得た。【０１５４】
（１７−４）偏光板の製造
（１７−３）で得た積層体［Ａ］を、縦一軸延伸機を用いて、延伸倍率が１．８となるように、延伸温度１１０℃で延伸した。延伸した積層体をヨウ素、ヨウ化カリウム及びホウ酸を含む染色溶液に浸漬して染色し６０℃の温風で乾燥した。次いで、縦一軸延伸機を用いて染色した積層体を、延伸温度９０℃で延伸倍率が１．１となるように延伸して偏光板を得た。【０１５５】
〔実施例１８〕
（１８−３）で得られた積層体［Ａ］を用いて以下の（１８−４）の方法により偏光板を製造し、実施例１と同様に評価を行い、結果を表３に示した。【０１５６】
（１８−３）積層体［Ａ］の製造
基材フィルムＡに代えて基材フィルムＢを用いたこと以外は（１−３）と同様にして、「偏光子材料フィルム」／「接着剤層」／「基材フィルムＢ」の層構造を有する積層体［Ａ］を得た。【０１５７】
（１８−４）偏光板の製造
（１８−３）で得た積層体［Ａ］を、延伸倍率が１．８となるように、延伸温度１１０℃で延伸した。延伸した積層体をヨウ素、ヨウ化カリウム及びホウ酸を含む染色溶液に浸漬して染色し６０℃の温風で乾燥した。次いで、縦一軸延伸機を用いて染色した積層体を、延伸温度９０℃で延伸倍率が１．１となるように延伸して偏光板を得た。【０１５８】
〔比較例１〕
（Ｃ１−２）偏光子材料フィルムの製造
延伸倍率を１．２に変更したこと以外は（１−２）と同様にして、偏光子材料フィルムを得た。偏光子材料フィルムの厚みＴ１は１８μｍ、Ｒｅ１は２００ｎｍであった。【０１５９】
（Ｃ１−３）積層体［Ａ］の製造
（１−２）で得た偏光子材料フィルムに代えて（Ｃ１−２）で得られた偏光子材料フィルムを用い、基材フィルムＡに代えて基材フィルムＢを用いたこと以外は（１−３）と同様にして、「偏光子材料フィルム」／「接着剤層」／「基材フィルムＢ」の層構造を有する積層体［Ａ］を得た。【０１６０】
（Ｃ１−４）偏光板の製造
（１−３）で得た積層体［Ａ］に代えて（Ｃ１−３）で得た積層体［Ａ］を用いたこと、及び延伸倍率を変更してそれによりトータルの延伸倍率を５．１に変更したこと以外は実施例１の（１−４）と同様して偏光板を製造し、実施例１と同様に評価を行い、結果を表４に示した。偏光子材料フィルムに比べて基材フィルムが伸びにくく、基材フィルムに破断が生じ、安定的な偏光板の製造が行えなかった。【０１６１】
〔比較例２〕
（Ｃ２−２）偏光子材料フィルムの製造
延伸倍率を５．７に変更したこと以外は（１−２）と同様にして、偏光子材料フィルムを得た。偏光子材料フィルムの厚みＴ１は８μｍ、Ｒｅ１は３２０ｎｍであった。【０１６２】
（Ｃ２−３）積層体［Ａ］の製造
（１−２）で得た偏光子材料フィルムに代えて（Ｃ２−２）で得られた偏光子材料フィルムを用い、基材フィルムＡに代えて基材フィルムＢを用いたこと以外は（１−３）と同様にして、「偏光子材料フィルム」／「接着剤層」／「基材フィルムＢ」の層構造を有する積層体［Ａ］を得た。【０１６３】
（Ｃ２−４）偏光板の製造
（１−３）で得た積層体［Ａ］に代えて（Ｃ２−３）で得た積層体［Ａ］を用いたこと、及び延伸倍率を変更してそれによりトータルの延伸倍率を１．２に変更したこと以外は実施例１の（１−４）と同様にして偏光板を製造し、実施例１と同様に評価を行い、結果を表４に示した。工程におけるフィルムの走行性が悪く破断が多発して、安定的な偏光板の製造が行えなかった。【０１６４】
〔比較例３〕
（Ｃ３−３）積層体［Ａ］の製造
（１−３）において、偏光子材料フィルムに代えて、原反フィルム（ＰＶＡ２０：未延伸のポリビニルアルコールフィルム）を用い、基材フィルムＡに代えて基材フィルムＢを用いたこと以外は（１−３）と同様にして「原反フィルム」／「接着剤層」／「基材フィルムＢ」の層構造を有する積層体［Ａ］を得た。【０１６５】
（Ｃ３−４）偏光板の製造
（１−３）で得た積層体［Ａ］に代えて（Ｃ３−３）で得た積層体［Ａ］を用いたこと、トータルの延伸倍率が６．０となるように延伸処理を行ったこと以外は（１−４）と同様にして偏光板を製造し、実施例１と同様に評価を行い、結果を表４に示した。偏光子材料フィルムに比べて基材フィルムが伸びにくく、基材フィルムに破断が生じ、安定的な偏光板の製造が行えなかった。【０１６６】
〔比較例４〕
（Ｃ４−３）積層体［Ａ］の製造
以下の手順により、基材フィルムＣ４の表面にポリビニルアルコール（ＰＶＡ）層を製膜し積層体［Ａ］を製造した。
基材フィルムＣ４として、イソフタル酸６ｍｏｌ％を共重合させた非晶質ポリエチレンテレフタレート（非晶質ＰＥＴ、ガラス転移温度は７５℃）の連続ウェブの基材フィルム（厚み２００μｍ）を用いた。ＰＶＡ層を形成するＰＶＡ水溶液としては重合度１０００以上、ケン化度９９％以上、ガラス転移温度８０℃のＰＶＡ粉末を濃度が４〜５重量％となるように水に溶解して得られる水溶液を用いた。
基材フィルムＣ４の一方の面にＰＶＡ水溶液を塗布し、５０〜６０℃の温度で乾燥することにより基材フィルムＣ４の表面にＰＶＡ層を製膜してＰＶＡ層／基材フィルムＣ４の層構造を有する積層体［Ａ］を得た。本比較例においてＰＶＡ層はＰＶＡ水溶液の塗布・乾燥により形成されるものではあるが、層の厚みと面内方向の位相差を、表４の「延伸後の厚みＴ１」と「延伸後の位相差Ｒｅ１」の欄にそれぞれ記載した。【０１６７】
（Ｃ４−４）偏光板の製造
（Ｃ４−３）で得た積層体［Ａ］を、１３０℃の延伸温度環境に設定されたオーブンに配備された延伸装置にかけ、延伸倍率が１．８倍になるように自由端一軸延伸を行った（第一延伸処理）。
第一延伸処理後の積層体［Ａ］をヨウ素及びヨウ化カリウムを含む染色溶液に浸漬する染色処理を行った。次いで、染色処理後の積層体［Ａ］を、ホウ酸及びヨウ化カリウムを含む６５℃のホウ酸水溶液に設定された処理装置に配備された延伸装置にかけ、延伸倍率が３．３倍になるように自由端一軸に延伸処理を行った（第二延伸処理）。延伸方向は、第一延伸処理及び第二延伸処理共に、長手方向とした。
第二延伸処理後の積層体［Ａ］をホウ酸水溶液から取り出し、非晶性ＰＥＴ基材に製膜された３μｍ厚のＰＶＡ層の表面に付着したホウ酸をヨウ化カリウム水溶液で洗浄した後、６０℃の温風による乾燥工程によって乾燥し偏光板を得た。偏光板における基材フィルムの厚み及び位相差Ｒｅ（基材Ｒｅ）、ＰＶＡ層の厚みＴ、全体厚み、並びに偏光度を測定し、延伸性の評価結果とともに表４に示した。【０１６８】
実施例及び比較例の結果を、表１〜４に示す。
表中、Ａｃｒｙｌとはアクリル樹脂を意味する。
表中、延伸方向（°）はフィルムの幅方向を０°としたときの角度である。
表中、非晶質ＰＥＴとは非晶質ポリエチレンテレフタレートを意味する。【０１６９】
【表１】
2019022024.tif 000003
【０１７０】
【表２】
2019022024.tif 000004
【０１７１】
【表３】
2019022024.tif 000005
【０１７２】
【表４】
2019022024.tif 000006
【０１７３】
表１〜４の結果から、本発明によれば、積層体を延伸する工程を経た後の基材フィルムに発現する位相差を小さくすることができ、これにより基材フィルムを保護フィルムとしても用いることができ、厚みが薄くても効率的に製造することができる偏光板の製造方法を提供しうることが分かる。
【符号の説明】
【０１７４】
１…原反フィルム
１０…積層体
１１…偏光子材料フィルム
１２…基材フィルム
１３…接着剤層
１００，１２０，１３０…偏光板
１１１…偏光子材料フィルム
１１２…基材フィルム
１１３，１１４…接着剤層
１１５…保護フィルム
１１６…粘着剤層
２００…製造装置
２０１，２０２…繰り出し装置
２０３…巻き取り装置
２０４…延伸装置
２０５…貼り合わせ装置
３００…製造装置
３０１，３０７…繰り出し装置
３０２〜３０５…処理装置
３０６，３０９…乾燥装置
３０８…貼り合わせ装置
３１０…巻き取り装置
４００，４５０…液晶表示装置（表示装置）
４１０，４２０…基板
４３０…液晶層
５００，５５０…有機ＥＬ表示装置（表示装置）
５１０，５２０…基板
５３０…発光層
【図１】
2019022024.tif 000007
【図２】
2019022024.tif 000008
【図３】
2019022024.tif 000009
【図４】
2019022024.tif 000010
【図５】
2019022024.tif 000011
【図６】
2019022024.tif 000012
【図７】
2019022024.tif 000013
【図８】
2019022024.tif 000014
【図９】
2019022024.tif 000015
【図１０】
2019022024.tif 000016
【国際調査報告】
2019022024.tif 000017
2019022024.tif 000018
2019022024.tif 000019
2019022024.tif 000020
2019022024.tif 000021
2019022024.tif 000022